(57)【要約】      （修正有）【課題】本発明は、花粉が付着しにくく、また落ちやすく繊維構造物内部に花粉が入り込みにくい上に、屋内に花粉を持ち込みにくい優れた繊維構造物を提供せんとするものである。【解決手段】本発明の繊維構造物は、繊維構造物の少なくとも表面に制電性もしくは導電性を有する重合体からなる組成物が固着されており、かつ、該繊維構造物の該表面が、下記表面特性を全て満足することを特徴とするものである。【選択図】なし【特許請求の範囲】
【請求項１】
繊維構造物の少なくとも表面に制電性もしくは導電性を有する重合体からなる組成物が固着されており、かつ、該繊維構造物の該表面が、下記表面特性を全て満足することを特徴とする繊維構造物。
（Ａ）摩擦帯電圧が２０℃×３０％ＲＨ環境下で４ＫＶ以下である。
（Ｂ）ＫＥＳ法による該表面の摩擦係数の平均偏差（ＭＭＤ）のタテ方向、ヨコ方向の各々の値が０．０４以下である。
（Ｃ）表面粗さの平均偏差（ＳＭＤ）のタテ方向、ヨコ方向の各々の値が４．０μｍ以下である。
【請求項２】
該組成物が、フルオロアルキル基を有する（メタ）アクリル酸エステルを必須の重合体として含有することを特徴とする請求項１に記載の繊維構造物。
【請求項３】
該（メタ）アクリル酸エステルが、ポリアルキレングリコール（メタ）アクリル酸エステルであることを特徴とする請求項２に記載の繊維構造物。
【請求項４】
該組成物が、該組成物をポリエステルフィルム上にコーティングし絶乾して膜化した後、２０℃×６５％ＲＨ環境下に２時間以上放置した際、該膜表面が液化しないものである請求項１〜３いずれかに記載の繊維構造物。
【請求項５】
該繊維構造物を構成する繊維として、制電性もしくは導電性成分を含有する繊維が構成繊維の少なくとも一部に存在していることを特徴とする請求項１〜４のいずれかに記載の繊維構造物。
【請求項６】
該繊維構造物が、布帛である請求項１〜５のいずれかに記載の繊維構造物。
【請求項７】
該繊維構造物を構成する繊維または繊維束の交錯点からなる隙間が３０μｍ以下であることを特徴とする請求項１〜６のいずれかに記載の繊維構造物。
【請求項８】
該繊維構造物が、コート、ブルゾン、ウインドブレーカー、ブラウス、シャツ、スカート、スラックス、スカーフ、エプロン、帽子、手袋、腕カバー、布団カバー、布団干しカバーである請求項１〜７のいずれかに記載の繊維構造物。
【発明の詳細な説明】
【０００１】
【発明の属する技術分野】
本発明は、花粉症の原因である花粉が付着しにくい花粉付着防止性に優れ、かつ構造物の内部に花粉が入り込みにくいことを特徴とする繊維構造物に関するものである。
【０００２】
【従来の技術】
花粉症は一度発病すると、２月〜４月頃スギ花粉が飛散する時期にほぼ毎年発病し、なかなか完治しない病気でる。また、花粉症はスギ花粉だけでなくヒノキ、イネ、ブタクサ、ハンノキなど多くの花粉がアレルゲンになり患者の発生は通年化し、年により増減はあるものの、年々花粉の飛散量は増加する傾向にあり、その治療法も確立されていない。また、花を扱う農家や趣味で花に触れるガーデニング愛好者にとっては深刻な問題である。
【０００３】
従来より、花粉症患者はなるべく花粉に触れない対策を取ってきた。花粉が飛散する時期に屋外に出ないことが最も効果があるがそれは困難であり、可能な対策として外出時に目、鼻、口に花粉がなるべく触れない様マスクやめがね、ゴーグル、帽子などで防御して来た。しかし外出後屋内に入ると、屋外で衣料に付着した花粉を持ち込むことになる。一旦屋内に花粉を持ち込むと屋外に出すことが難しいのが現状である。そこで、花粉が付着しにくく、繊維構造物の内部に花粉が入り込みにくい衣料が要求される。
【０００４】
花粉を防止するものとして、スルホン酸塩、カルボン酸塩、リン酸塩、塩基性基またはホルミル基を有する化合物を含有し平行水分率が１％以上である花粉補足用繊維構造物が提案されている（特許文献１参照）。これらは花粉のアレルゲン物質を化学的に吸着するするものであり、これらを衣料として用いた場合、花粉を付着させたまま家の中に入ることになる。要するに家の中に花粉を持ち込むことになり花粉症の人にとっては返って好ましくないものである。
【０００５】
また花粉を付着させないものとしては、有孔フィルム／シートにより形成された洗濯物用花粉防止カバーが提案されている（特許文献２参照）。これらは花粉が通過せず、水蒸気が通過する範囲の大きさの孔を有するフィルムを用いるものであるが、フィルムでるため一般衣料として用いた場合、ファッション性に欠け、またカーテンなどのインテリア用品としてもドレープ性がないなど汎用性に欠けるものであった。またフィルムは静電気が発生しやすく、花粉を呼び寄せやすくまた一旦付着した花粉はなかなか取れないという問題があった。
【０００６】
衣料としては、導電性繊維を使用し静電気により花粉が付着しにくい衣料が商品化されているが、タテ糸とその隣接するタテ糸の隙間、ヨコ糸とその隣接するヨコ糸の隙間が大きく、花粉が衣服内に入り込む可能性があるものである。
【０００７】
【特許文献１】特開平６−１５８４９４号公報
【０００８】
【特許文献２】特開平６−１２６０９３
【０００９】
【発明が解決しようとする課題】
本発明は、かかる従来技術の背景に鑑み、花粉が付着しにくく、また落ちやすく繊維構造物内部に花粉が入り込みにくい上に、屋内に花粉を持ち込みにくい優れた繊維構造物を提供せんとするものである。
【００１０】
【課題を解決するための手段】
本発明は、かかる課題を解決するために、次のような手段を採用するものである。すなわち、本発明の繊維構造物は、繊維構造物の少なくとも表面に制電性もしくは導電性を有する重合体からなる組成物が固着されており、かつ、該繊維構造物の該表面が、下記表面特性を全て満足することを特徴とするものである。
【００１１】
（Ａ）摩擦帯電圧が２０℃×３０％ＲＨ環境下で４ＫＶ以下である。
【００１２】
（Ｂ）ＫＥＳ法による該表面の摩擦係数の平均偏差（ＭＭＤ）のタテ方向、ヨコ方向の各々の値が０．０４以下である。
【００１３】
（Ｃ）表面粗さの平均偏差（ＳＭＤ）のタテ方向、ヨコ方向の各々の値が４．０μｍ以下である。
【００１４】
【発明の実施の形態】
本発明は、前記課題、つまり花粉が付着しにくく、また落ちやすく繊維構造物内部に花粉が入り込みにくい構造の繊維構造物で、かつ花粉が付着しにくいことが要求される外衣や布団干しカバーのような外の空間と接する用途としての必要機能について、鋭意検討し、静電気の発生による花粉の繊維構造物への吸着を抑制するとともに、布帛表面の粘着性が低く、かつ布帛表面が平滑である繊維構造物であって、さらに花粉は水分のあるところに吸着しやすいことから、水分を寄せ付けない疎水性、つまり撥水性を兼ね備えることが花粉付着防止性を大きく向上させることに着目して、繊維繊維構造物に、摩擦帯電圧や摩擦係数、さらに表面粗さが特定な範囲内であることを満たす、制電性もしくは導電性を有する重合体を、表面に固着してみたところ、初めて、かかる課題を一挙に解決することを究明したものである。
【００１５】
一般に繊維布帛に発生する静電気を抑制するために使用される制電性を有する帯電防止剤は、繊維表面に固着させた場合、帯電防止剤自身が空気中の湿気を吸湿し水分を保有することにより電気の伝導性を向上させ、静電気の発生を抑制するものが多い。このように湿度依存性が高い帯電防止剤つまり吸湿することにより制電性を有する重合体は、乾燥している時は固形物として繊維表面に固着しているが、吸湿することで重合体が液化し、重合体表面が粘着性を帯びる。このような現象は浮遊している花粉のような浮遊粒子が物理的衝撃などにより付着した場合、かかる粘着性が花粉をつかんで離しにくく、布帛表面に付きやすくなる。結果的にかかる繊維構造物からなる衣服を着用した場合に屋内に花粉を持ち込む原因となる。
【００１６】
本発明はの制電性もしくは導電性を有する重合体としては、２０℃×６５％ＲＨ環境下で液化しないものが好ましく使用される。
【００１７】
すなわち、かかる制電性もしくは導電性を有する重合体を、ポリエステルフィルム上にコーティングし、絶乾した後、２０℃×６５％ＲＨ環境下に放置しても、湿度依存性が低く、重合体表面が液化しないものである。つまり、かかる重合体は、粘着性が極めて低く、かかる重合体が繊維上に付着していても、花粉のような浮遊粒子は付着しにくく、落ちやすいという効果を奏するものである。
【００１８】
本発明は、かかる制電性もしくは導電性を有する重合体が、繊維構造物を構成する布帛の少なくとも表面に固着した繊維構造物であって、かかる繊維構造物の２０℃×３０％ＲＨ環境下での摩擦帯電圧を４ＫＶ以下とするものであり、かかる機能を付与することにより、静電気によって引き寄せられる花粉の付着を防止することが可能となるものである。
【００１９】
かかる摩擦帯電圧の測定は、ＪＩＳ  Ｌ１０９４Ｂ法（摩擦帯電圧測定法）に基づいて測定する。
【００２０】
本発明は、さらに布帛表面にフルオロアルキル基を有する（メタ）アクリル酸エステルを必須の重合単位とする重合体が固着しているものであるが、かかる重合体は制電性もしくは導電性を有する重合体の上に固着していてもよく、また制電性もしくは導電性を有する重合体と混在していてもよい。かかるフルオロアルキル基を有する重合体は、他の重合性モノマとの共重合体であっても良い。
【００２１】
かかるフルオロアルキル基を有する重合体が布帛表面に付着していることにより、水分を好む花粉を寄せ付けにくいという花粉付着防止性能をさらに向上させるものである。
【００２２】
本発明でいうフルオロアルキル基を有する（メタ）アクリル酸エステルとは、フルオロアルキル基が（メタ）アクリル酸エステルのアルコール残基部分に存在する化合物をいう。
【００２３】
フルオロアルキル基とは、アルキル基の水素原子の２個以上がフッ素原子に置換された基をいう。フルオロアルキル基の炭素数は２〜２０が好ましく、特に６〜１６が好ましい。また、フルオロアルキル基は、直鎖状または分岐状の基が好ましい。分岐状の基である場合には、分岐部分がフルオロアルキル基の末端部分に存在し、かつ、炭素数１〜４程度の短鎖であるのが好ましい。  さらにフルオロアルキル基は、アルキル基の水素原子の全てがフッ素原子に置換された基（すなわちパーフルオロアルキル基）、またはパーフルオロアルキル基を末端部分に有する基が好ましい。
【００２４】
パーフルオロアルキル基の場合、炭素数は、１〜２０が好ましく、４〜１６が特に好ましい。炭素数が４未満の場合には、加工剤組成物の撥水性能が低下する傾向にあり、１６より多い場合には、共重合体が常温で固体となり、昇華性も大きく、取扱いが困難になる恐れがある。
【００２５】
本発明の重合体は、かかる重合単位を１種または２種以上含んでいてもよい。かかる重合単位を２種以上含む場合には、炭素数の異なるフルオロアルキル基を有する（メタ）アクリル酸エステルを用いることが好ましい。
【００２６】
また、本発明の重合体は、ポリアルキレングリコール（メタ）アクリル酸エステルを重合単位として含むことが好ましい。かかるポリアルキレングリコールは、ポリエチレングリコールおよび／またはポリプロピレングリコールであることが好ましい。特に好ましくは疎水性のポリプロピレングリコールであり、これを含むことによりＭＭＤ、ＳＭＤの数値が低くなり、平滑性が向上し、花粉付着防止性がさらに大きく向上するものである。
【００２７】
かかる重合体の付与方法としては、特に限定されるものではないが、フルオロアルキル基を有する（メタ）アクリル酸エステルを必須の重合単位とする重合体に、アミノプラスト樹脂および／または、多官能性イソシアネート基含有ウレタン樹脂などの架橋効果を有する樹脂を加えた処理液を布帛に付着した後、熱処理されることが好ましい。処理液を付与する方法は、かかる処理液に布帛を浸漬後パッディング法で付与する方法、またはスプレー法で付与することが好ましい。熱処理は、乾熱処理または湿熱処理のいずれかであり、好ましくは１００〜２００℃の乾熱処理が好ましい。１００℃未満であると洗濯耐久性が不十分であり、２００℃を越えると繊維の黄変、脆化が生じる傾向にある。
【００２８】
かかる重合体は単繊維に均一に被膜として被覆されている必要はなく、繊維束をかかる重合体が覆っていればよい。このことからかかる重合体が布帛にコーティングされ、布帛の片面または両面にシート状に付着していても良い。
【００２９】
本発明でいう摩擦係数の平均偏差は、ＫＥＳ法による布帛表面の摩擦係数の平均偏差（ＭＭＤ）であり、タテ方向、ヨコ方向の各々の値が０．０４以下であることが好ましい。本発明でいうタテ方向とは布帛の長さ方向であり、ヨコ方向とは布帛の幅方向である。ＭＭＤが大きいということは摩擦係数の変動が大きく布帛表面を摩擦した時、粘着性が高く引っかかりやすいことを意味する。ＭＭＤが０．０４より大きいと摩擦時のひっかかりが大きくなり、花粉が布帛表面に引っかかって付着しやすく、落ちにくくなってしまうものである。
【００３０】
本発明のＭＭＤは、カトーテック（株）ＫＥＳ−ＦＢ４を用い２０℃×６５％ＲＨの環境下で測定する。２０ｇｆ／ｃｍの張力をかけた布帛に、０．５ｍｍΦのピアノ線を１０本並べ５×５ｍｍに面上に巻いた接触子を５０ｇｆの力で接触面を布帛に圧着させ、０．１ｃｍ／秒の一定の速度で水平に２ｃｍ移動させた時の摩擦係数の平均偏差である。
【００３１】
本発明でいう表面粗さの平均偏差（ＳＭＤ）は、ＫＥＳ法による布帛の表面粗さであり、タテ方向、ヨコ方向の各々の値が４．０μｍ以下であることが好ましい。ＳＭＤが大きいということは布帛表面の凹凸が大きいことを意味する。ＳＭＤが４．０μｍより大きいと布帛表面の凹部に花粉は入り込み落ちにくくなってしまうものである。
【００３２】
本発明のＳＭＤは、カトーテック（株）ＫＥＳ−ＦＢ４を用い２０℃×６５％ＲＨの環境下で測定する。２０ｇｆ／ｃｍの張力をかけた布帛に、０．５ｍｍΦのピアノ線を５ｍｍ幅に１本折り曲げた接触子を１０ｇｆで試料に圧着する。この接触子はバネで圧着されるが、バネの定数は２５ｇｆとする。圧着させた摩擦子を０．１ｃｍ／秒の一定の速度で水平に２ｃｍ移動させた時の布帛表面粗さの平均偏差である。
【００３３】
また、本発明は繊維構造物を構成する繊維として、制電性または導電性成分を含有する繊維が、構成繊維の少なくとも一部に存在していることがより好ましい効果を奏する。
【００３４】
かかる制電性または導電性成分を含有する繊維としては、ポリアルキレングリコール系化合物やカーボンブラックの粒子を、繊維を紡糸する際に含有させたものが好ましく使用される。
【００３５】
本発明においては、布帛を構成する繊維または繊維束が交錯してできる隙間が、３０μｍ以下であることが好ましい。花粉の粒径は３０μｍ前後であるため隙間が３０μｍを越えると、隙間から花粉が繊維構造物の内部に入り込む可能性があるためである。
【００３６】
かかる繊維構造物を構成する布帛の繊維として、合成繊維、天然繊維、および再生繊維から選ばれた少なくとも１種を使用することができるが、かかる合成繊維としてはポリエステル系繊維またはポリアミド系繊維またはポリオレフィン系繊維等が好ましい。ポリエステル系繊維としては、ポリエチレンテレフタレート、ポリトリメチレンテレフタレート、ポリブチレンテレフタレートやこれらを主成分とした共重合ポリエステル系繊維等が含まれ、また、ポリアミド系繊維としては、ナイロン６，ナイロン６６および第３成分を共重合したもの等である。ポリオレフィン系繊維としては、ポリプロピレン、ポリエチレン等が含まれる。また天然繊維としては、絹等が好ましく、再生繊維としてはビスコースレーヨン等が好ましい。
【００３７】
本発明の繊維構造物は、花粉が付着しにくいということから、コート、ブルゾン、ウインドブレーカー、シャツ、スカート、スラックス、スカーフ、エプロン、帽子、手袋、腕カバーまたは布団カバー、布団干しカバーなどの用途に好適に使用されるものである。
【００３８】
【実施例】
以下、実施例によって本発明をさらに詳細に説明するが、本発明はこれら実施例に限定されるものではない。なお、実施例中の品質評価は次の方法に従った。
【００３９】
（花粉付着防止性）
７×７ｃｍの繊維布帛３０枚を２０℃×６５％ＲＨで２４時間調湿後、１ｇの擬似花粉（石松子（（有）津田商店  製））と共にポリエチレン袋の中に入れ、２０℃×６５％ＲＨの空気で、約２０リットルに膨らませ口を縛る。
【００４０】
かかるポリエチレン袋を１回／１秒の速度で縛り口を基準に上下に往復１００回振ったのち、繊維布帛を取り出し、繊維布帛表面を５０倍に拡大した写真を３カ所撮り、写真の７．５×１０ｃｍの範囲の擬似花粉の個数を数え、３カ所の平均を計算する。
【００４１】
（摩擦係数平均偏差／ＭＭＤ）
１．２０×２０ｃｍの試験片を準備する。
２．カトーテック（株）ＫＥＳ−ＦＢ４を用い２０℃×６５％ＲＨの環境下で２０ｇｆの張力をかけ試験片を取り付ける。
３．０．５ｍｍΦのピアノ線を５×５ｍｍに１０本面上に巻いた接触子に５０ｇｆで試料に圧着させ、０．１ｃｍ／秒の一定速度で水平に移動させ測定する。４．上記方法で布帛のタテ、ヨコ方法を測定する。
【００４２】
（布帛表面粗さの平均偏差／ＳＭＤ）
１．２０×２０ｃｍの試験片を準備する。
２．カトーテック（株）ＫＥＳ−ＦＢ４を用い２０℃×６５％ＲＨの環境下で２０ｇｆの張力をかけ試験片を取り付ける。
３．０．５ｍｍΦのピアノ線を５ｍｍ幅に１本折り曲げた接触子に１０ｇｆで試料に圧着させ０．１ｃｍ／秒の一定速度で水平に移動させ測定する。
４．上記方法で布帛のタテ、ヨコ方法を測定する。
【００４３】
（糸糸間の隙間の測定（ｍｍ））
布帛をマイクロスコープで１５０倍に拡大して、繊維または繊維束の交錯点の隙間の最も大きな個所を測定するものとする。
【００４４】
（摩擦帯電圧（ＫＶ））
ＪＩＳ  Ｌ１０９４Ｂ法（摩擦帯電圧測定法）に基づいて測定する。
２０℃×３０％ＲＨの実験室で、８ｃｍ×５ｃｍの試験片をタテヨコそれぞれ５枚採取し、ＪＩＳ  Ｌ１０８０に規定の綿摩擦布を５００ｇｆ荷重を加えて取り付け試験片と摩擦させる。ドラムを回転させてから６０秒後の摩擦帯電圧を測定した。数字が大きいほど摩擦帯電圧が高く、制電性が悪い。
【００４５】
（制電性または導電性重合体の湿度による形態変化判定）
制電性または導電性重合体のエマルジョン溶液をポリエステルフィルムで作成した受け皿に入れ、８０℃で乾燥し、揮発成分を揮発させ重合体を作成する。
【００４６】
かかる重合体を１００℃×２時間乾燥し、絶乾させた後、２０℃×６５％ＲＨの恒温恒湿機内に２時間放置し、絶乾後、放置後の形態変化を肉眼判定する。
【００４７】
○：絶乾後、放置後ともに重合体表面は液化していない。
【００４８】
×：絶乾後は固形化しているが、放置後は重合体表面が液化している。
【００４９】
実施例１
タテ糸：ポリエステル  ８４ｄｔｅｘ／７２ｆ  加工糸
ヨコ糸：ポリエステル  ８４ｄｔｅｘ／７２ｆ  加工糸
上記平織を製織後、通常の染色方法で、リラックス・精練、染色を行った後、制電性を有するサンスタットＫＴ−３０５Ｃ（Ｒ）（三洋化成工業（株）製、不揮発成分３０％）４０ｇ／Ｌおよびフルオロアルキル基を有する重合体であるＴＫガード２０８（Ｒ）（高松油脂（株）製、不揮発成分２０％）６０ｇ／Ｌ、架橋剤としてスミテックスレジンＭ−３（Ｒ）（住友化学工業（株）製、不揮発成分８０％）３ｇ／Ｌ、スミテックスアクセレレータＡＣＸ（Ｒ）（住友化学工業（株）製、不揮発成分３５％）２ｇ／Ｌの水溶液に処理液に試験布を浸漬したのち絞り率８０％で絞り、１３０℃で乾燥後さらに１６０℃で４５秒間乾熱処理を行い、タテ密度１８８本／インチ、ヨコ密度９８本／インチの織物を作製した。
【００５０】
得られた試験布について、摩擦耐電圧、ＭＭＤ、ＳＭＤ、花粉付着防止性、糸糸間の隙間の測定、制電性重合体の形態変化判定評価を行った。結果を表１に示す。
【００５１】
使用した帯電防止剤は絶乾後、放置後ともに重合体表面は液化しておらず得られた試験布は、摩擦耐電圧が１．２ＫＶ、ＭＭＤタテ０．０２３７，ヨコ０．０１３５であり、ＳＭＤはタテ３．１１０、ヨコ０．９３３μｍであった。布帛表面の粘着性が低く摩擦時の引っかかりがが少なくまた布帛表面が平滑であり、擬似花粉付着数は１５０個と優れた花粉付着防止性を示した。また、糸糸間の隙間についても０μｍと小さく、花粉が繊維構造物内部に入り込みにくいものであった。
【００５２】
実施例２
サンスタットＫＴ−３０５Ｃ（Ｒ）の代わりに導電性を有する  ＫＣエレコンＨＣ−３（Ｒ）（（株）京絹化成  製、不揮発成分４０％）５０ｇ／Ｌを使用する以外は実施例１同様の処理を行い、同様のタテ密度１８８本／インチ、ヨコ密度９８本／インチの織物を得た。
【００５３】
得られた試験布について、摩擦耐電圧、ＭＭＤ、ＳＭＤ、花粉付着防止性、糸糸間の隙間の測定、導電性重合体の形態変化判定評価を行った。結果を表１に示す。
【００５４】
使用した導電性樹脂は、絶乾後、放置後ともに重合体表面は液化しておらず得られた試験布は、摩擦耐電圧が１．５ＫＶ、ＭＭＤタテ０．０３５７，ヨコ０．０１４９であり、ＳＭＤはタテ３．６０４、ヨコ１．４１１μｍであった。布帛表面の粘着性が低く摩擦時の引っかかりがが少なくまた布帛表面が平滑であり、擬似花粉付着数は１７５個と優れた花粉付着防止性を示した。また、糸糸間の隙間についても０μｍと小さく、花粉が繊維構造物内部に入り込みにくいものであった。
【００５５】
2005015944.tif 000002
導電糸は、タテ、ヨコ各々３ｍｍ間隔で織り込んだ。
【００５６】
上記平織を製織後、通常の染色方法で、リラックス・精練、染色を行った後、乾燥後、フルオロアルキル基を有する重合体であるＴＫガード２０８（Ｒ）（高松油脂（株）製、不揮発成分２０％）６０ｇ／Ｌ、架橋剤としてスミテックスレジンＭ−３（Ｒ）（住友化学工業（株）製、不揮発成分８０％）３ｇ／Ｌ、スミテックスアクセレレータＡＣＸ（Ｒ）（住友化学工業（株）製、不揮発成分３５％）２ｇ／Ｌの水溶液に処理液に試験布を浸漬したのち絞り率８０％で絞り、１３０℃で乾燥後さらに１６０℃で４５秒間乾熱処理を行い、タテ密度２０８本／インチ、ヨコ密度８２本／インチの織物を作製した。
【００５７】
得られた試験布について、摩擦耐電圧、ＭＭＤ、ＳＭＤ、花粉付着防止性、糸糸間の隙間の測定を行った。結果を表１に示す。
【００５８】
得られた試験布は、摩擦耐電圧が１．３ＫＶ、ＭＭＤタテ０．０３７７，ヨコ０．０２６４であり、ＳＭＤはタテ３．８８７、ヨコ０．８８９μｍであった。布帛表面の引っかかりがが少なくまた布帛表面が平滑であり、擬似花粉付着数は２２０個と優れた花粉付着防止性を示した。また、糸糸間の隙間についても０μｍと小さく、花粉が繊維構造物内部に入り込みにくいものであった。
【００５９】
2005015944.tif 000003
上記平織を製織後、通常の染色方法で、リラックス・精練、染色を行った後、乾燥後、フルオロアルキル基を有する重合体であるＴＫガード２０８（Ｒ）（高松油脂（株）製、不揮発成分２０％）６０ｇ／Ｌ、架橋剤としてスミテックスレジンＭ−３（Ｒ）（住友化学工業（株）製、不揮発成分８０％）３ｇ／Ｌ、スミテックスアクセレレータＡＣＸ（Ｒ）（住友化学工業（株）製、不揮発成分３５％）２ｇ／Ｌの水溶液に処理液に試験布を浸漬したのち絞り率８０％で絞り、１３０℃で乾燥後さらに１６０℃で４５秒間乾熱処理を行い、タテ密度１２２本／インチ、ヨコ密度９０本／インチの織物を作製した。
【００６０】
得られた試験布について、摩擦耐電圧、ＭＭＤ、ＳＭＤ、花粉付着防止性、糸糸間の隙間の測定を行った。結果を表１に示す。
【００６１】
得られた試験布は、摩擦耐電圧が０．８ＫＶ、ＭＭＤタテ０．０３２２，ヨコ０．０２９４であり、ＳＭＤはタテ１．５８２、ヨコ１．１７７μｍであった。布帛表面の引っかかりがが少なくまた布帛表面が平滑であり、擬似花粉付着数は１９７個と優れた花粉付着防止性を示した。また、糸糸間の隙間についても０μｍと小さく、花粉が繊維構造物内部に入り込みにくいものであった。
【００６２】
比較例１
帯電防止剤サンスタットＫＴ−３０５Ｃ（Ｒ）の代わりにデートロンＮ（Ｒ）（日華化学（株）製、不揮発成分４０％）を使用した以外は実施例１と同様の布帛に同様の処理を行い、タテ密度１７４本／インチ、ヨコ密度１０９本／インチの織物を作製した。
【００６３】
得られた試験布について、摩擦耐電圧、ＭＭＤ、ＳＭＤ、花粉付着防止性、糸糸間の隙間の測定、制電性重合体の形態変化判定評価を行った。結果を表１に示す。
【００６４】
得られた試験布は、摩擦耐電圧が２．７ＫＶ、ＭＭＤタテ０．０４９２，ヨコ０．０１１４であり、ＳＭＤはタテ４．４０４、ヨコ１．５５８μｍであった。また、糸糸間の隙間についても０μｍと小さく、花粉が繊維構造物内部に入り込みにくいものであったが、使用した帯電防止剤は絶乾後は固形化しているものの２０℃×６５％ＲＨ環境化に２時間放置すると重合体表面が液化し、粘着性を帯びるものであった。、得られた布帛も布帛表面の粘着性が高く摩擦時の引っかかりがが多く、擬似花粉付着数は３２０個と非常に多くの擬似花粉が付着した。
【００６５】
比較例２
実施例１において、帯電防止剤サンスタットＫＴ−３０５Ｃ（Ｒ）を除いた以外は実施例１と同様の布帛に同様の処理を行い、タテ密度１７４本／インチ、ヨコ密度１０９本／インチの織物を作製した。
【００６６】
得られた試験布について、摩擦耐電圧、ＭＭＤ、ＳＭＤ、花粉付着防止性、糸糸間の隙間の測定を行った。結果を表１に示す。
【００６７】
得られた試験布は、摩擦耐電圧が４．７ＫＶ、ＭＭＤタテ０．０３９６，ヨコ０．０１２５であり、ＳＭＤはタテ４．６６７、ヨコ１．３４８μｍであり、また糸糸間の隙間についても０μｍと小さく、花粉が繊維構造物内部に入り込みにくいものであったが、摩擦帯電圧は４．３ＫＶと高く擬似花粉付着数は２６０個と非常に多くの擬似花粉が付着した。
【００６８】
比較例３
タテ糸：  ５０番手の紡績糸  ポリエステル
ヨコ糸：  ５０番手の紡績糸  ポリエステル
上記平織を製織後、通常の染色方法で、リラックス・精練、染色、乾燥後、実施例１と同様の処理を行い、タテ密度１２７本、／インチ、ヨコ密度９０本／インチの織物を作製した。
【００６９】
得られた試験布について、摩擦耐電圧、ＭＭＤ、ＳＭＤ、花粉付着防止性、糸糸間の隙間の測定を行った。結果を表１に示す。
【００７０】
得られた試験布は、摩擦耐電圧が２．７ＫＶであったが、ＭＭＤタテ０．０４９１，ヨコ０．０５７７であり、ＳＭＤはタテ５．８７９、ヨコ１．７２３μｍであり、布帛表面が凹凸であり、擬似花粉付着数は４３５個と多くの擬似花粉が付着した。また、糸糸間の隙間についても３５μｍと大きく花粉が繊維構造物内部に入りやすいものであった。
【００７１】
【表１】
2005015944.tif 000004
【００７２】
【発明の効果】
本発明によれば、花粉が付着しにくく、かつ織物の繊維内や衣服内に花粉が入り込みにくい織物を提供することができ、屋内に花粉を持ち込みにくい花粉付着防止効果のある繊維構造物が得られる。